FR 2930344 A1 20091023 FR 0852690 A 20080422 La présente invention appartient au domaine du contrôle non-destructif par ultrasons de pièces en matériau composite, en particulier au contrôle de la porosité du matériau composite des pièces en phase de production. Les procédés de contrôle non-destructif par ultrasons sont utilisés dans de nombreux domaines industriels, notamment pour le contrôle des pièces en matériaux composites comportant des fibres maintenues dans une matrice. Ces contrôles sont particulièrement importants lorsque l'intégrité des pièces en service doit être garantie, notamment dans le cas de constructions aéronautiques. Un dispositif de contrôle non-destructif par ultrasons comporte en général des équipements pour l'inspection par ultrasons et des équipements pour l'analyse des données collectées lors de l'inspection. Les équipements pour l'inspection consistent en au moins un transducteur ultrasonore, qui réalise une conversion d'un signal, en général électrique, en une onde ultrasonore et vice-versa, et en un générateur/récepteur de signaux électriques qui est connecté au transducteur ultrasonore. Les équipements pour l'analyse consistent en des moyens de visualisation des données collectées et des moyens de calcul pour le traitement des données collectées, comme par exemple l'isolation d'échos d'ondes ultrasonores, la détermination de niveaux de puissance, etc. Dans le cas d'une pièce aéronautique en matériau composite, l'évaluation quantitative du niveau de porosité du matériau composite formant ladite pièce est une étape particulièrement importante du contrôle de qualité en phase de production de ladite pièce. La porosité correspond à la présence de bulles dans la matrice du matériau composite, qui ont des dimensions petites (10 pm à 250 pm) par rapport aux longueurs d'ondes des ondes ultrasonores généralement utilisées (en général de 300 pm à 3mm). La porosité de la matrice du matériau composite réduit la résistance mécanique maximale de la pièce, et il convient d'évaluer le niveau de porosité correspondant afin de déterminer si la résistance mécanique de ladite pièce est suffisante pour l'application qui en sera faite. Pour évaluer ce niveau de porosité, il est courant de mesurer l'atténuation d'une onde ultrasonore traversant la pièce. Toutefois, l'interprétation de la valeur d'atténuation mesurée, c'est-à-dire la traduction en termes de niveau de porosité de ladite valeur d'atténuation, s'avère complexe. La complexité d'interprétation réside dans le fait que la valeur d'atténuation dépend de nombreux paramètres, qui dépendent notamment du transducteur ultrasonore utilisé, du type de matériau composite formant la pièce, de l'épaisseur de ladite pièce, etc. Il est connu de la demande de brevet US 2007/0089479, de réaliser un échantillon dans un matériau de référence homogène (c'est-à-dire n'étant pas en matériau composite) présentant des inclusions maîtrisées représentatives des bulles présentes dans la matrice du matériau composite de la pièce, et d'effectuer une mesure d'atténuation ultrasonore sur cet échantillon et d'en comparer le résultat avec le résultat de l'inspection de la pièce en matériau composite dont on cherche à déterminer le taux de porosité. Cette solution présente des limitations du fait de la non-prise en compte des phénomènes physiques qui sont la source de l'atténuation dans les matériaux composites (présence de fibres et viscoélasticité de la résine), phénomènes qui dépendent de la fréquence ultrasonore. Ceci résulte en une limitation de la gamme de fréquences pour laquelle l'approximation d'un matériau composite par un matériau de référence homogène est valable. L'utilisation d'un autre transducteur dont la gamme fréquentielle ne coïnciderait pas avec celle ayant fait l'objet des validations induit donc des erreurs dans l'évaluation du niveau de porosité. La présente invention propose de résoudre les problèmes susmentionnés en établissant un ensemble de résultats de référence correspondant à plusieurs échantillons de référence représentatifs de différents niveaux de porosité du matériau composite considéré. Ces résultats de référence sont obtenus par calcul à partir d'un ensemble restreint de données expérimentales et rendent possible l'évaluation d'un niveau de porosité pour toute épaisseur de matériau et quelque soit le transducteur ultrasonore utilisé. Dans un procédé non-destructif d'évaluation d'un niveau de porosité d'une pièce en matériau composite au moyen d'au moins un transducteur ultrasonore, le niveau de porosité de la pièce est estimé par une comparaison d'une valeur d'atténuation par ladite pièce d'une onde ultrasonore émise par l'au moins un transducteur ultrasonore avec au moins une valeur d'atténuation de référence d'une onde ultrasonore de l'au moins un transducteur ultrasonore par un échantillon de référence Rn d'épaisseur em et représentatif d'un niveau de porosité Pn connu du matériau composite de ladite pièce. Le procédé selon l'invention est caractérisé en ce que l'au moins une valeur d'atténuation de référence est calculée entre : - une fonction d'onde représentative d'une onde ultrasonore émise par l'au moins un transducteur ultrasonore, - et le résultat d'un calcul de filtrage de la fonction d'onde par une fonction de transfert Fn représentative d'atténuations fréquentielles subies par des ondes ultrasonores traversant l'échantillon de référence Rn . La fonction d'onde est déterminée dans une étape préalable sans la pièce et sans l'échantillon de référence Rn , en mesurant une onde ultrasonore émise par l'au moins un transducteur ultrasonore dans un milieu de couplage, dans des conditions voisines de celles devant être mises en oeuvre pour la pièce. Avantageusement pour améliorer la précision du niveau de porosité estimé, ledit niveau de porosité de la pièce est estimé en comparant la valeur d'atténuation par la pièce avec des valeurs d'atténuation de référence calculées pour au moins N échantillons de référence Rn m, N étant supérieur ou égal à deux, de niveaux de porosité Pn connus différents, 1 n N, chaque échantillon de référence étant caractérisé par une fonction de transfert Fn propre. Dans un mode préféré de mise en oeuvre, les fonctions de transfert Fn sont établies après détermination d'une épaisseur de la pièce, et l'épaisseur em de chaque échantillon de référence Rn est proche de l'épaisseur de la pièce. Dans un autre mode préféré de mise en oeuvre, des valeurs d'atténuation de référence sont calculées préalablement à la détermination de l'épaisseur de la pièce pour M échantillons de référence Rn m, par niveau de porosité, d'épaisseurs différentes em (1 m M), M étant supérieur ou égal à deux. Dans ce cas des valeurs d'atténuation de référence pour une épaisseur sensiblement voisine d'une épaisseur de ladite pièce sont calculées par interpolation ou extrapolation des valeurs d'atténuation de référence par les échantillons de référence Rn d'épaisseurs em, 1 m M. Dans les deux modes de mise en oeuvre précédents, le niveau de porosité pour la pièce est estimé en comparant la valeur d'atténuation par ladite pièce aux valeurs d'atténuation de référence calculées pour les épaisseurs voisines de ladite pièce ; le niveau de porosité estimé est par exemple égal au niveau de porosité pour lequel la valeur d'atténuation de référence la plus proche de la valeur d'atténuation par la pièce a été calculée, éventuellement la plus proche par valeurs supérieures. Le procédé comporte également dans un mode particulier de mise en oeuvre une étape dans laquelle la fonction de transfert Fn d'un échantillon de référence Rn de niveau de porosité Pn et d'épaisseur em est déterminée dans le domaine des fréquences en calculant pour des valeurs de fréquences f discrètes l'expression : Fn (f) =expdn Sn (fl AS(fl' expression dans laquelle Sn(f) est une mesure d'un spectre fréquentiel d'une onde ultrasonore ayant traversé un échantillon de référence réel Rn d'épaisseur dn, réalisé en matériau composite de même type que celui de la pièce et de niveau de porosité Pn, S(f) est une mesure d'un spectre fréquentiel d'une onde ultrasonore de mêmes caractéristiques n'ayant pas traversé ledit échantillon de référence réel Rn, a et A sont des facteurs positifs qui dépendent du mode de mesure desdits spectres fréquentiels S(f) et Sn(f). Avantageusement pour réduire la quantité de données qui doivent être mémorisées, la fonction de transfert Fn de l'échantillon de référence Rn de niveau de porosité Pn et d'épaisseur em est déterminée suivant l'expression : Fn (f)=exp ûan(f) .em , 20 où an(f) est une fonction d'atténuation de référence préalablement établie qui est déterminée suivant l'expression : an (f) ad .20 . log SS(f n \ n( l Pour augmenter le nombre de niveaux de porosité connus utilisés pour déterminer le niveau de porosité de la pièce, des valeurs d'atténuation de référence pour des niveau de porosité intermédiaires sont dans un mode voisin de mise en oeuvre calculées par interpolation ou extrapolation des valeurs d'atténuation de référence obtenues pour les échantillons de référence Rn de niveaux de porosité Pn. Un dispositif de contrôle non-destructif par ultrasons d'un niveau de porosité d'une pièce en matériau composite au moyen d'au moins un transducteur ultrasonore par comparaison d'une valeur d'atténuation par ladite pièce d'une onde ultrasonore émise par l'au moins un transducteur ultrasonore avec des valeurs d'atténuation de référence d'ondes ultrasonores dudit au moins un transducteur ultrasonore par des échantillons de référence Rn d'épaisseurs em, 1 s m s M, et représentatifs de niveaux de porosité Pn connus du matériau composite de la pièce, 1 s n s N, comporte des moyens de calcul de la valeur d'atténuation par la pièce. Le dispositif est caractérisé en ce qu'il comporte : - des moyens de stockage dans lesquels sont mémorisées des fonctions de transfert Fn représentatives d'atténuations fréquentielles introduites par les échantillons de référence Rn m, - des moyens de stockage dans lesquels est mémorisée une fonction d'onde représentative d'ondes ultrasonores émises par l'au moins un transducteur ultrasonore, - des moyens de calcul des valeurs d'atténuation de référence entre ladite au moins une fonction d'onde et le résultat de calculs de filtrages de ladite fonction d'onde par les fonctions de transfert.25 Avantageusement, des fonctions de transfert pour des échantillons de référence représentatifs d'une pluralité de types de matériaux composites différents sont mémorisées dans les moyens de stockage du dispositif, qui comporte également des moyens de sélection pour sélectionner dans les moyens de stockage les fonctions de transfert Fn des échantillons de référence Rn représentatifs du matériau composite de même type que celui de la pièce inspectée. La description suivante de modes de réalisation de l'invention est faite en se référant aux figures, dans lesquelles des références identiques désignent des éléments identiques ou analogues, qui représentent de manière non limitative : - Figure 1 : une représentation schématique d'un dispositif de contrôle non-destructif par ultrasons selon l'invention, - Figure 2: une représentation schématique des étapes d'un procédé d'évaluation de niveau de porosité selon l'invention, - Figure 3: une représentation schématique d'un mode de détermination d'une fonction d'onde d'un transducteur ultrasonore, - Figures 4a et 4b : un exemple d'une fonction d'onde dans les domaines temporel et fréquentiel, - Figures 5a et 5b : une représentation schématique d'un mode de caractérisation d'un échantillon de référence réel, - Figures 6a et 6b : des exemples de fonctions d'atténuation de référence et de fonctions de transfert selon l'invention, - Figures 7a et 7b : un exemple de filtrage d'une fonction d'onde par une fonction de transfert dans les domaines fréquentiel et temporel, - Figures 8a et 8b : des exemples de modes de représentation de valeurs d'atténuation de référence selon l'invention. La présente invention concerne un procédé d'évaluation 6 d'un niveau de porosité d'une pièce 2 en matériau composite comportant des fibres maintenues dans une matrice, par un contrôle non-destructif par ultrasons de la dite pièce. L'invention concerne également un dispositif 1 pour le contrôle non-destructif du niveau de porosité de la pièce en matériau composite 2. Tel que représenté sur la figure 1, le dispositif 1 utilisé pour le contrôle non-destructif par ultrasons de la pièce en matériau composite 2 comporte des équipements pour l'inspection ultrasonore, notamment un transducteur ultrasonore 100 et un générateur/récepteur 101 de signaux, généralement électriques, et des équipements pour l'analyse des données collectées au cours de l'inspection, tels que des moyens de calcul 110 (un microcontrôleur, un ordinateur disposant d'un microprocesseur, etc.) et des moyens de stockage 111 (une mémoire électronique ou magnétique, etc.) pour mémoriser les résultats de l'inspection ultrasonore. La pièce en matériau composite 2 est, de manière connue, au moins partiellement immergée dans un milieu de couplage 3. Le transducteur 100 est en général placé, pour l'évaluation de la porosité, de sorte à émettre des ondes ultrasonores qui ont une incidence sensiblement normale à une face avant 2a de la pièce en matériau composite, en regard dudit transducteur. Le transducteur 100 de la figure 1 est utilisé en émission et en réception, et mesure des échos dus à des discontinuités d'impédances acoustiques. Un écho, dit � de face �, est reçu pour une interface entre la face avant 2a de la pièce 2 et le milieu de couplage 3, et un écho, dit � de fond �, est en général reçu pour une interface entre ledit milieu de couplage et une face arrière 2b de ladite pièce, située du côté de la pièce opposé au transducteur 100. Dans l'exemple représenté sur la figure 1, un écho peut également être reçu pour une interface entre le milieu de couplage 3 et une plaque réfléchissante 4, par exemple en verre, qui est placée en vis-à-vis de la face arrière 2b de la pièce 2. L'inspection est alors dite par � double transmission � du fait que les ondes ultrasonores traversent deux fois la pièce 2. Il est également possible d'effectuer une inspection dite par � transmission �, en utilisant un transducteur pour l'émission du côté de la face avant 2a, et un transducteur pour la réception du côté de la face arrière 2b. Pour évaluer le niveau de porosité de la pièce 2, l'atténuation par ladite pièce d'une onde ultrasonore émise par le transducteur 100 est mesurée. Par niveau de porosité, il faut comprendre une valeur représentative de caractéristiques structurelles ou mécaniques de la pièce induites par la présence de bulles dans la matrice du matériau composite. Le niveau de porosité est par exemple évalué sous la forme d'un pourcentage volumique de � vide � (c'est à dire de bulles) ou d'un niveau d'abattement de la résistance mécanique de la pièce. Dans la suite de l'exposé, les notations suivantes sont utilisées pour les représentations dans les domaines fréquentiel et temporel de fonctions : une fonction notée H peut correspondre à l'une ou l'autre des représentations, H(f) est la représentation fréquentielle de la fonction H, et H(t) est la représentation temporelle de ladite fonction H. Le procédé d'évaluation 6 comporte une pluralité d'étapes 61, 62, 63, 64 et 65 qui sont représentées schématiquement sur la figure 2. Il est à noter qu'en pratique les étapes 62, 63, et éventuellement 64 sont de préférence mises en oeuvre avant l'étape 61. L'étape 65 est exécutée en dernier. Les résultats de certaines étapes sont reproductibles et, si lesdits résultats sont mémorisés pour être réutilisés, lesdites étapes ne sont pas nécessairement exécutées à nouveau. Dans l'étape 61 du procédé d'évaluation 6, l'inspection par le transducteur 100 de la pièce 2 en matériau composite est réalisée et au moins une valeur d'atténuation par ladite pièce d'une onde ultrasonore émise par le transducteur 100 est calculée. Les pertes aux interfaces, par exemple entre le milieu de couplage 3 d'un part et les faces avant 2a et arrière 2b d'autre part, sont également mesurées ou calculées, ou compensées par calibration. Dans l'étape 62 du procédé d'évaluation 6, le transducteur 100, utilisé dans l'étape 61 est caractérisé. La caractérisation du transducteur 100 consiste en la détermination d'une fonction d'onde Fo, représentative des ondes ultrasonores émises par ledit transducteur, avec les mêmes réglages que ceux utilisés pour faire le contrôle de l'étape 61, et reçues en l'absence de pièce en matériau composite. La fonction d'onde Fo est par exemple déterminée en plaçant une plaque réfléchissante 4 en face du transducteur 100 dans le milieu de couplage 3, tel que représenté sur la figure 3, et en mesurant l'écho d'une onde ultrasonore réfléchie par la plaque réfléchissante 4. De préférence, la plaque réfléchissante 4 est placée à une distance d du transducteur 100, sensiblement égale à la distance entre ledit transducteur et la face avant 2a de la pièce 2 dans l'étape 61, notamment dans le cas d'un transducteur ultrasonore focalisé. Un exemple d'écho mesuré est représenté sur la figure 4a. Un tel écho est une représentation temporelle Fo(t) de la fonction d'onde Fo associée au transducteur 100. La fonction d'onde Fo(t) est de préférence transposée dans le domaine des fréquences, par exemple par transformée de Fourier, afin d'avoir une fonction d'onde Fo(f) sous la forme d'un spectre fréquentiel. Le spectre fréquentiel associé à l'écho représenté sur la figure 4a est représenté sur la figure 4b. Les fréquences f considérées pour la fonction d'onde Fo(f) sont de préférence des valeurs discrètes comprises dans un intervalle [fMIN, fMAx]. L'intervalle [fMIN, fMAx] est choisi de sorte que l'essentiel de la puissance des ondes ultrasonores émises par chaque transducteur ultrasonore pouvant être utilisé est compris dans ledit intervalle. Sur l'exemple de la figure 4b, fMIN = 0Hz et fMAx = 10MHz. La fonction d'onde Fo associée au transducteur 100 dépend uniquement du transducteur 100 et ne dépend pas de la pièce en matériau composite 2 à contrôler. La fonction d'onde associée au transducteur 100 est donc de préférence mémorisée pour être réutilisée pour évaluer le niveau de porosité pour d'autres pièces que la pièce 2 au moyen du même transducteur 100. Dans ce cas, si la fonction d'onde Fo a été préalablement établie et mémorisée, l'étape 62 n'est pas nécessairement exécutée sauf par exemple de façon sensiblement périodique pour tenir compte de l'évolution dans le temps des caractéristiques du transducteur 100. Dans le cas où l'inspection de l'étape 61 est effectuée par transmission, il est préférable de déterminer la fonction d'onde associée à la paire de transducteurs utilisés, dans une configuration comparable à celle représentée sur la figure 5a. Dans l'étape 63 du procédé d'évaluation 6, au moins une fonction de transfert Fn est déterminée, représentative d'un échantillon de référence Rn d'épaisseur em et représentatif d'un niveau de porosité Pn du matériau composite de la pièce 2. De préférence des fonctions de transfert Fn sont déterminées pour un nombre N, de préférence supérieur ou égal à 3, de niveaux de porosité Pn, 1 s n Dans le cas d'une mesure des spectres fréquentiels par transmission, tel que représenté sur les figures 5a et 5b, utilisant un transducteur en émission 50 et un transducteur en réception 51, le spectre fréquentiel S(f) est mesuré sans l'échantillon de référence réel Rn (figure 5a) et le spectre fréquentiel Sn(f) est mesuré en intercalant ledit échantillon de référence entre les transducteurs 50 et 51 (figure 5b). Dans un mode préféré de mise en oeuvre, une fonction intermédiaire an(f), dite fonction d'atténuation de référence, est déterminée en calculant, pour chaque fréquence f considérée dans l'intervalle [fMIN, fMAx], l'expression suivante : 1 an(f)= •20•log SSff Ill n n Expression dans laquelle T est un coefficient de transmission, prenant en compte les pertes aux interfaces correspondant à une face avant et une face arrière de l'échantillon de référence réel Rn. Le coefficient T, dont la valeur est soit calculée soit mesurée, est égal à l'expression suivante : _ 4ZMC .Z T co (ZMC +z0) z où ZMC est l'impédance acoustique du milieu de couplage et Zoo est l'impédance acoustique du matériau composite. Dans le cas d'une inspection par double transmission, la fonction d'atténuation de référence an(f) est calculée suivant l'expression : // T2 y 1 an(f) 2.d •20.log S S(f n n En effet, du fait de la double transmission à travers l'échantillon de référence Rn, le coefficient de transmission T et l'épaisseur dn dudit échantillon 25 de référence doivent être pris en compte deux fois. La fonction d'atténuation de référence an(f) est également calculable suivant d'autres méthodes, par exemple en comparant un spectre fréquentiel de l'écho de face et un spectre fréquentiel de l'écho de fond, et il est entendu que le calcul de ladite fonction d'atténuation n'est pas limité aux méthodes décrites. De manière plus générale, la fonction d'atténuation de référence an(f) est calculée suivant l'expression : i l 1 an (f) a dn .20 .10g ( s ff ( où a et A sont des facteurs réels qui dépendent du mode d'inspection mis en oeuvre pour mesurer les spectres fréquentiels S(f) et Sn(f) (a = 1 et A = T pour une inspection par transmission, a = 2 et A = T2 pour une inspection par double transmission). La fonction d'atténuation de référence an(f) est avantageuse du fait qu'elle est indépendante de l'épaisseur dn de l'échantillon de référence réel Rn et permet de calculer, pour le niveau de porosité Pn considéré, des fonctions de transfert Fn d'échantillons de référence Rn pour des épaisseurs em différentes, notamment de dn. La fonction de transfert Fn (f) pour le niveau de porosité Pn et pour l'épaisseur em est déterminée en calculant pour chaque fréquence considérée : Fn (f) = exp/ù an (f). em La fonction de transfert Fn (f) est également calculable directement à partir des spectres fréquentiels S(f) et Sn(f), et le calcul ou non desdites fonctions d'atténuation de référence dépend du mode de mise en oeuvre choisi. La fonction de transfert Fn (f) est par exemple déterminée directement suivant 20 l'expression générale suivante : ~ Sn(fl Fn (f)=expdn AS(fl Si l'épaisseur de la pièce 2 est connue avant de déterminer les fonctions de transfert Fn , lesdites fonctions de transfert sont déterminées pour une épaisseur em proche de l'épaisseur de la pièce 2. Le cas échéant, les fonctions de transfert Fn sont établies pour un nombre M d'épaisseurs différentes em, 1 s m s M. Des fonctions d'atténuation de référence obtenues pour N = 3 niveaux de porosité PI à P3 sont représentées sur la figure 6a. Des fonctions de transfert obtenues pour M = 3 valeurs d'épaisseurs el à e3 sont représentées sur la figure 6b pour un niveau de porosité Pn. Du fait de l'utilisation d'échantillons de référence réels Rn fabriqués dans un matériau composite de même type que celui de la pièce 2, la dépendance fréquentielle de l'atténuation du matériau composite est prise en compte. De plus, les fonctions de transfert sont calculées pour plusieurs épaisseurs différentes à partir d'un nombre restreint d'échantillons de référence réels Rn. Il est à noter que les fonctions d'atténuation de référence et/ou les fonctions de transfert ne dépendent pas du ou des transducteurs ultrasonores utilisés dans l'étape 61 mais seulement des caractéristiques des échantillons de référence réels Rn. Les fonctions d'atténuation de référence et/ou les fonctions de transfert sont de préférence mémorisées pour être réutilisées pour évaluer la porosité de pièces en matériau composite du même type, indépendamment du transducteur utilisé. Il est également important de noter que les fonctions d'atténuation de référence et/ou les fonctions de transfert telles que vues précédemment caractérisent l'atténuation intrinsèque du matériau composite considéré et sont donc indépendantes des pertes aux interfaces. La compensation des pertes aux interfaces est généralement effectuée lors de l'étape 61 par calibration ; dans le cas contraire cette compensation est par exemple effectuée par post-traitement de la mesure de l'étape 61. Dans l'étape 64 du procédé d'évaluation 6 selon l'invention, des valeurs d'atténuation de référence d'ondes ultrasonores du transducteur 100 par les échantillons de référence Rn sont calculées, en utilisant la fonction d'onde Fo caractéristique du transducteur 100 et les fonctions de transfert Fn (1 s m s M, 1 s n s N) caractéristiques des échantillons de référence. Pour simuler l'atténuation d'ondes ultrasonores du transducteur 100 par l'échantillon de référence Rn d'épaisseur em et de niveau de porosité Pn, la fonction d'onde Fo associée au transducteur 100 est filtrée par la fonction de transfert Fn . Le filtrage est calculé, de manière connue, dans le domaine temporel ou le domaine fréquentiel. Dans le cas d'un filtrage calculé dans le domaine fréquentiel, le produit de la fonction de transfert par la fonction d'onde Fn (f)•Fo(f) est calculé pour chaque fréquence f considérée dans l'intervalle [fMIN, fMAX]• Un exemple illustrant le calcul du filtrage dans le domaine fréquentiel est représenté sur la figure 7a. Le résultat du calcul du filtrage est également représenté dans le domaine temporel sur la figure 7b, sous la référence ( F o *) ( O . Une valeur d'atténuation de référence est calculée pour chaque échantillon de référence Rn (1 s m s M, 1 s n s N), par exemple en calculant le rapport des puissances de la fonction d'onde Fo avant et après filtrage, lesdites puissances étant calculées par intégration des spectres fréquentiels Fo(f) et Fn (f)•Fo(f). La valeur d'atténuation de référence est dans un autre mode de calcul estimée dans le domaine temporel en calculant un rapport des valeurs des extrema de la fonction d'onde Fo(t) avant et après filtrage. Les valeurs d'atténuation de référence sont soit des atténuations absolues, soit des atténuations de référence relatives, c'est-à-dire définies par rapport à un échantillon de référence représentatif d'un matériau composite sain. La figure 8a et la figure 8b sont des représentations de valeurs d'atténuation de référence correspondant à des atténuations absolues d'une part et à des atténuations relatives d'autre part. Dans un mode particulier de mise en oeuvre, des valeurs d'atténuation de référence sont calculées pour des niveaux de porosité intermédiaires, par interpolation ou extrapolation des valeurs d'atténuation de référence des échantillons de référence Rn . En particulier il a été vérifié qu'une interpolation linéaire est conservative en ce que le niveau d'abattement mécanique pour un niveau de porosité interpolé linéairement est toujours supérieur au niveau d'abattement mécanique réel du matériau correspondant. Dans le cas où l'épaisseur de la pièce 2 n'était pas connue dans l'étape 63, des fonctions de transfert Fn ont de préférence été calculées pour un ensemble d'épaisseurs em, 1 s m s M. Des valeurs d'atténuation de référence sont avantageusement déterminées pour l'épaisseur de ladite pièce, par interpolation ou extrapolation des valeurs d'atténuation de référence calculées pour les échantillons de référence Rn d'épaisseurs em, 1 s m s M. L'épaisseur effective de la pièce est par exemple déterminée en mesurant un retard de l'écho de fond par rapport à l'écho de face. La vitesse de phase de l'onde ultrasonore dans la pièce 2 en matériau composite et le retard mesuré permettent d'estimer l'épaisseur de ladite pièce. Si la vitesse de phase n'est pas connue, elle est par exemple estimée en fonction des atténuations des échos mesurés par rapport à un échantillon de référence représentatif d'un matériau composite sain, en utilisant des relations connues, comme les relations de Kramers-Krônig. Les valeurs d'atténuation de référence ainsi calculées et les paramètres correspondants, c'est-à-dire les niveaux de porosité et épaisseurs correspondants, forment un ensemble de données de référence dont les formats de représentation sont variables et non limités aux formats décrits. Dans l'étape 65 du procédé d'évaluation 6, le niveau de porosité de la pièce en matériau composite 2 est estimé en comparant la valeur d'atténuation obtenue avec le transducteur 100 sur ladite pièce, mesurée à l'étape 61, avec les valeurs d'atténuation de référence établies à l'étape 64. Le niveau de porosité de la pièce 2 est estimé par comparaison de la valeur d'atténuation par la pièce 2 et des valeurs d'atténuation de référence établies pour les épaisseurs voisines de l'épaisseur de ladite pièce. Par exemple, le niveau de porosité estimé est égal au niveau de porosité pour lequel la valeur d'atténuation de référence la plus proche de la valeur d'atténuation par la pièce 2 a été établie, éventuellement la plus proche par valeurs supérieures. L'invention concerne également le dispositif 1 de contrôle non-destructif du niveau de porosité de la pièce 2 en matériau composite, adapté pour mettre en oeuvre le procédé selon l'invention. Le dispositif 1 comporte les éléments d'un système de contrôle non-destructif par ultrasons connu, notamment des moyens de calcul 110 et des moyens de stockage 111 dans lesquels sont mémorisés les résultats de l'inspection ultrasonore de la pièce inspectée. Le dispositif 1 comporte en outre des moyens de stockage 111 a dans lesquels sont mémorisées des fonctions de transfert pour au moins le type de matériau composite formant ladite pièce, et avantageusement pour une pluralité de types de matériaux composites différents. Le dispositif 1 comporte dans un mode particulier de réalisation des moyens de stockage 111 b dans lesquels sont mémorisées des fonctions d'ondes pour au moins le transducteur 100 mis en oeuvre, et avantageusement pour une pluralité de transducteurs ultrasonores différents. Le dispositif 1 comporte des moyens de sélection pour sélectionner en fonction du type de matériau composite de la pièce 2 inspectée et du transducteur utilisé pour l'inspection ultrasonore de ladite pièce : - les fonctions de transfert correspondant au matériau composite de la pièce inspectée, dans les moyens de stockage 111a, - la fonction d'onde correspondant au transducteur mis en oeuvre pour l'inspection, dans les moyens de stockage 111b. Le dispositif 1 comporte également des moyens de calcul 110a des valeurs d'atténuation de référence entre la fonction d'onde et les résultats de 20 filtrages de ladite fonction d'onde par les fonctions de transfert. Avantageusement, lesdits moyens de calcul 110a et les moyens de calcul 110 sont les mêmes. Dans un mode particulier de réalisation, le dispositif comporte des moyens de détermination de l'épaisseur de ladite pièce, et les moyens de 25 sélection sélectionnent dans les moyens de stockage 111 a les fonctions de transfert correspondant à l'épaisseur de la pièce 2. Si lesdites fonctions de transfert ne se trouvent pas dans lesdits moyens de stockage, elles sont calculées par les moyens de calcul 110a en fonction des fonctions de transfert présentes dans lesdits moyens de stockage. 30 L'obtention des valeurs d'atténuation de référence est donc peu complexe et peu coûteuse car lesdites valeurs d'atténuation de référence sont calculées à partir d'un nombre restreint de données expérimentales qui sont réutilisables pour d'autres configurations de contrôle. REVENDICATIONS1 - Procédé (6) non-destructif d'évaluation d'un niveau de porosité d'une pièce (2) en matériau composite au moyen d'au moins un transducteur ultrasonore (100), dans lequel dit procédé une valeur d'atténuation par ladite pièce d'une onde ultrasonore émise par l'au moins un transducteur ultrasonore (100) est déterminée, le niveau de porosité de ladite pièce étant estimé par une comparaison de la valeur d'atténuation par la pièce (2) avec au moins une valeur d'atténuation de référence d'une onde ultrasonore dudit au moins un transducteur ultrasonore par un échantillon de référence Rn d'épaisseur em et représentatif d'un niveau de porosité Pn connu du matériau composite de ladite pièce, le procédé (6) étant caractérisé en ce que l'au moins une valeur d'atténuation de référence est calculée entre : - une fonction d'onde représentative d'une onde ultrasonore émise par l'au moins un transducteur ultrasonore (100), - et le résultat d'un calcul de filtrage de ladite fonction d'onde par une fonction de transfert Fn représentative d'atténuations fréquentielles subies par des ondes ultrasonores traversant l'échantillon de référence Rn R. 2 - Procédé (6) selon la revendication 1, comportant une étape préalable dans laquelle la fonction d'onde est déterminée sans la pièce (2) et sans l'échantillon de référence Rn m, en mesurant une onde ultrasonore émise par l'au moins un transducteur ultrasonore (100) dans un milieu de couplage (3) dans des conditions voisines de celles devant être mises en oeuvre pour ladite pièce. 3 - Procédé (6) selon la revendication 1 ou 2, dans lequel le niveau de porosité de la pièce (2) est estimé en comparant la valeur d'atténuation par ladite pièce avec des valeurs d'atténuation de référence par au moins N échantillons de référence Rn m, N étant supérieur ou égal à deux, deniveaux de porosité Pn connus différents, 1 s n s N, chaque échantillon de référence étant caractérisé par une fonction de transfert Fr,' propre. 4 - Procédé (6) selon la revendication 3, dans lequel les fonctions de transfert Fr,' sont établies après détermination d'une épaisseur de la pièce (2), et l'épaisseur em de chaque échantillon de référence Rn est proche de ladite épaisseur de la pièce. 5 - Procédé (6) selon la revendication 3, dans lequel des valeurs d'atténuation de référence sont calculées pour chaque niveau de porosité Pn, 1 s n s N, pour M échantillons de référence Rn d'épaisseurs différentes em, 1 s m s M, M étant supérieur ou égal à deux, préalablement à la détermination d'une épaisseur de la pièce (2), et dans lequel dit procédé des valeurs d'atténuation de référence pour une épaisseur proche de l'épaisseur de ladite pièce sont calculées par interpolation ou extrapolation des valeurs d'atténuation de référence par les échantillons de référence Rn d'épaisseurs em, 1 s m s M. 6 - Procédé (6) selon la revendication 4 ou 5, dans lequel le niveau de porosité pour la pièce (2) est estimé en comparant la valeur d'atténuation par ladite pièce aux valeurs d'atténuation de référence calculées pour une épaisseur proche de l'épaisseur de ladite pièce, et le niveau de porosité estimé est égal au niveau de porosité pour lequel une valeur d'atténuation de référence proche de la valeur d'atténuation par la pièce (2) a été calculée. 7 - Procédé (6) selon l'une des revendications 3 à 6, comportant une étape dans laquelle la fonction de transfert Fr d'un échantillon de référence Rn de niveau de porosité Pn et d'épaisseur em est déterminée dans le domaine des fréquences en calculant pour des valeurs de fréquences f discrètes l'expression : ~adn, AS(fl ' dans laquelle Sn(f) est une mesure d'un spectre fréquentiel d'une onde 30 ultrasonore ayant traversé un échantillon de référence réel Rn d'épaisseur Fn (f)=exp/ Sn (f emdn, réalisé en matériau composite de même type que celui de la pièce (2) et de niveau de porosité Pn, S(f) est une mesure d'un spectre fréquentiel d'une onde ultrasonore de mêmes caractéristiques n'ayant pas traversé ledit échantillon de référence réel Rn, a et A sont des facteurs positifs qui dépendent du mode de mesure desdits spectres fréquentiels S(f) et Sn(f). 8 - Procédé (6) selon la revendication 7, dans lequel la fonction de transfert Fn de l'échantillon de référence Rn de niveau de porosité Pn et d'épaisseur em est déterminée suivant l'expression : i Fn (f) = expù an f em , 20 10 où an(f) est une fonction d'atténuation de référence préalablement établie qui est déterminée suivant l'expression : i l 1 an (f) ad n sn (f n \ n( 9 - Procédé (6) selon l'une des revendications 3 à 8, dans lequel le niveau de porosité de la pièce (2) est estimé par comparaison de la valeur 15 d'atténuation par ladite pièce avec des valeurs d'atténuation de référence pour des niveaux de porosité intermédiaires, qui sont calculées par interpolation ou extrapolation des valeurs d'atténuation de référence obtenues pour les échantillons de référence Rn . - Dispositif (1) de contrôle non-destructif par ultrasons d'un niveau de 20 porosité d'une pièce (2) en matériau composite au moyen d'au moins un transducteur ultrasonore (100), par comparaison d'une valeur d'atténuation par ladite pièce d'une onde ultrasonore émise par l'au moins un transducteur ultrasonore (100) avec des valeurs d'atténuation de référence d'ondes ultrasonores dudit au moins un transducteur 25 ultrasonore par des échantillons de référence Rn d'épaisseurs em, 1 s m s M, et représentatifs de niveau de porosité Pn connus du matériau composite de la pièce (2), 1 s n s N, lequel dit dispositif comporte des moyens de calcul (110) de la valeur d'atténuation par la pièce (2), le dispositif (1) étant caractérisé en ce qu'il comporte :- des moyens de stockage (111a) dans lesquels sont mémorisées des fonctions de transfert Fn représentatives des atténuations fréquentielles introduites par les échantillons de référence Rn m, - des moyens de stockage (111b) dans lesquels est mémorisée une fonction d'onde représentative des ondes ultrasonores émises par l'au moins un transducteur ultrasonore (100), - des moyens de calcul (110a) des valeurs d'atténuation de référence entre ladite au moins une fonction d'onde et le résultat de calculs de filtrages de ladite fonction d'onde par les fonctions de transfert. 11 - Dispositif (1) selon la revendication 10, dans lequel des fonctions de transfert pour des échantillons de référence représentatifs d'une pluralité de types de matériaux composites différents sont mémorisées dans les moyens de stockage (111a), et lequel dit dispositif comporte des moyens de sélection pour sélectionner dans lesdits moyens de stockage les fonctions de transfert Fn des échantillons de référence Rn représentatifs du matériau composite de même type que celui de la pièce (2). 12 - Dispositif (1) selon la revendication 11, comportant des moyens de détermination d'une épaisseur de la pièce (2), et dans lequel les moyens de sélection sélectionnent les fonctions de transfert Fn d'échantillons de référence d'épaisseur sensiblement voisine de l'épaisseur de ladite pièce pour estimer le niveau de porosité de ladite pièce.